(57)【特許請求の範囲】
【請求項１】
透水部を有する包装材（１）中に、純水に対する吸水性能が５０ｍｌ／ｇ以上の、粉末状又は粒状の吸水性樹脂（２ａ）からなる少なくとも１種の吸水剤（２）が包み込まれ、開口部（３）が封鎖されてなり、該透水部が１層以上で、外側の層がポリノジック繊維不織布（１ａ）である吸水性複合体。
【請求項２】
該不織布（１ａ）がポリノジック繊維１００％からなる不織布である請求項１記載の吸水性複合体。
【請求項３】
該透水部における該不織布（１ａ）が１枚以上で、その合計目付け量が、２０〜２００ｇ／ｍ２である請求項１又は２記載の吸水性複合体。
【請求項４】
該不織布（１ａ）が、抗菌性不織布であり、包装材（１）中に、該吸水剤（２）と共に、消臭剤、芳香剤、殺菌剤、抗菌剤、防かび剤及び防腐剤からなる群より選ばれる１種以上の添加剤を含有する請求項１〜３のいずれか記載の吸水性複合体。
【請求項５】
該吸水剤（２）が、吸水性樹脂（２ａ）と共に無機質粉末、有機質短繊維、セルロース質粉砕物及びこれらの造粒物からなる群より選ばれる少なくとも１種の他の吸水剤（２ｂ）を含有する請求項１〜４のいずれか記載の吸水性複合体。
【請求項６】
該吸水剤（２）が２層以上の紙の間に挟み込まれており、この挟み込んだ状態でエンボス加工により該吸水剤（２）が２層以上の紙の間に固定された吸水シート（４）が、該包装材（１）中に包み込まれている請求項１〜５のいずれか記載の吸水性複合体。
【請求項７】
該開口部（３）が縫製により封鎖されている請求項１〜６のいずれか記載の吸水性複合体。
【請求項８】
医療分野または衛生材料用に供される請求項１〜７のいずれかに記載の吸水性複合体。
【請求項９】
請求項１〜８のいずれか記載の吸水性複合体を吸水させてなる吸水膨潤体。
【請求項１０】
保冷材、保冷枕または土嚢に供される請求項９に記載の吸水膨潤体。
【発明の詳細な説明】
【０００１】
【発明の属する技術分野】
本発明は、透水部を有する包装材中に吸水性樹脂を包み込んだ吸水性複合体及びこの吸水性複合体を吸水させてなる吸水膨潤体に関する。
更に詳しくは、本発明は、ポリノジック繊維不織布からなる包装材中に吸水性樹脂を包み込んだもので、吸水速度が速く、大量吸水後にも拘らず不織布表面の湿潤感が抑えられ、且つ不織布が湿潤強度が高い利点を有するため、大量の水を吸い取ったり、湿潤面を拭き取るような用途だけでなく、衛生材料等にも有用な吸水性複合体；並びに、この吸水性複合体を吸水させるだけで簡便に作成され、大量吸水して膨潤しているにも拘らず表面の湿潤感が抑えられ、表面強度がある利点を有するため、保冷材、保冷枕、土嚢等に有用な吸水膨潤体に関する。
【０００２】
【従来の技術】
吸水性樹脂は一旦水に接触すると、速やかに大量の水を吸収し、吸収した水を保持する機能を有するため、近年紙オムツ、衛生材料等のいわば吸水性複合体として普及している。
従来の紙オムツ、衛生材料等の吸水性複合体は、一般的に、吸水性樹脂粉末をティッシュ・ペーパーやパルプシートに挟み込み、更に吸水面となる外側をポリプロピレン、ポリエステル等の合成繊維に親水処理を施した薄手の不織布又は薄手のドライメッシュシートで覆い、非吸水面側は不透水性フィルムで被覆したものが用いられている。
ティッシュ・ペーパーやパルプシート上の薄手の不織布又はドライメシュシートの役割は、接触した水を平面方向に広げながら透過させる作用、並びに、ティッシュ・ペーパーやパルプが吸水により湿潤状態となるため、表面の湿潤感を緩和させる作用である。これら不織布又はドライメシュシートは一般に薄いものが用いられているため、吸水性樹脂に至るまでの厚み方向の水の運搬役は主にティッシュ・ペーパーやパルプシート層に依存している。
【０００３】
【発明が解決しようとする課題】
しかし、これら従来の吸水性複合体は、大量の水を吸収した場合、ティッシュ・ペーパーやパルプシートには湿潤強度に限度がある上、表面の不織布又はドライメッシュシートは薄いこともあって、大量の水を吸収した場合の湿潤感の抑制効果及び保護層としての強度に限度がある。更には、大量の水を吸収した場合、圧縮すると表面の薄手の不織布又はドライメッシュシートを通して、ティッシュ・ペーパーやパルプシートから吸収した水が滲み出る恐れもある。
【０００４】
【課題を解決するための手段】
本発明者らは、上記従来の吸水性複合体の問題点を改善し、速やかに大量の水を吸収することができ、大量の水を吸収しても、湿潤感の抑制効果及び保護層の湿潤強度があり、水が滲み出ることもない吸収性複合体を得るべく鋭意検討を行った結果、本発明の吸水性複合体を得た。又、この吸水性複合体を吸水させてなる吸水膨潤体は、簡便に作成され、大量吸水して膨潤しているにも拘らず表面の湿潤感が抑えられ、表面強度がある利点を有することを合わせて見出した。
【０００５】
即ち、本発明は、透水部を有する包装材（１）中に、純水に対する吸水性能が５０ｍｌ／ｇ以上の、粉末状又は粒状の吸水性樹脂（２ａ）からなる少なくとも１種の吸水剤（２）が包み込まれ、開口部（３）が封鎖されてなり、該透水部が１層以上で、外側の層がポリノジック繊維不織布（１ａ）である吸水性複合体；並びに、この吸水性複合体を吸水させてなる吸水膨潤体である。
【０００６】
【作用】
上記構成の本発明の吸水性複合体は、該透水部の外側がポリノジック繊維不織布（１ａ）であって、吸水に伴い次の特性を発揮する。
▲１▼吸水速度が速い。▲２▼湿潤強度が高い。▲３▼大量の水を吸収しても滲み出ない。
▲４▼表面の湿潤感を抑制する。
該不織布（１ａ）のこれら特性は、厚さにそれ程影響されず発揮される。従って、薄手から厚手迄の使用や、積層により所望の厚さにする等目的に応じて不織布（１ａ）の厚さを調整することが出来る。なお、該不織布（１ａ）の好ましい目付け量の範囲は後述する。
【０００７】
該不織布（１ａ）を通して速やかに吸収された水は、該吸水性樹脂（２ａ）からなる少なくとも１種の吸水剤（２）に到達する。該吸水性樹脂（２ａ）は、純水を自重の５０倍以上という大量吸収できる。又、該吸水性樹脂（２ａ）は、水不溶性であるため、吸水した分だけ膨潤した状態で水を保持する。該吸水性樹脂（２ａ）が膨潤状態となるとともに、該包装材（１）は膨れあがった状態となる。該不織布（１ａ）は湿潤強度があって、十分保護層としての役割を果たし、且つ滲み出ることもない。該不織布（１ａ）は該透水部の外側に用いられるため、表面は湿潤感が抑制された状態を保つ。
【０００８】
一方、上記構成の本発明の吸水膨潤体は、本発明の吸水性複合体を用いて吸水させるだけで簡便に作成されたものであり、大量吸水して膨潤しているにも拘らず表面の湿潤感が抑えられており、この状態は長時間維持でき、表面強度もある利点を有する。本発明の吸水膨潤体を保冷用途に適用する際は、冷凍庫、冷蔵庫等で冷却するだけで使用でき、又、土嚢等の止水用に適用する際は、吸水膨潤体としての体積と重量を生かしてそのまま使用でき、これら用途に使用する際は、上記利点を生かすことができる。
【０００９】
【発明の実施の形態】
本発明の吸水性複合体及び本発明の吸水膨潤体各々について、実施例を示す図面を用いて更に詳細に説明する。
図１、図２は、各々本発明の吸水性複合体の１実施例を示す横断面の模式図である。図１、図２において、１は包装材で、ポリノジック繊維不織布（１ａ）１層を用いた例；３は封鎖された開口部で、縫製により封鎖されている例である。図１において、２は該吸水剤で、該吸水性樹脂（２ａ）を用いた例である。図２において、４は吸水シートであり、該吸水性樹脂（２ａ）を紙２層の間に挟み込み、この挟み込んだ状態でエンボス加工したシートの例である。
【００１０】
図３は、本発明の吸水膨潤体の１実施例を示す横断面の模式図である。図３において、１は包装材で、ポリノジック繊維不織布（１ａ）１層を用いた例；３は封鎖された開口部で、縫製により封鎖されている例である。５は該吸水剤（２）が水膨潤して形成された水膨潤層で、該吸水性樹脂（２ａ）が膨潤した例である。即ち、図１の吸水性複合体を吸水膨潤させたものが、図３の吸水膨潤体である。
【００１１】
包装材（１）の形状は、吸水剤（２）を包み込み、封鎖するものであればよく、例えば、次のようなものが挙げられる。
・任意の形の袋状で開口部を封鎖したもの
・任意の形の１枚のシートを折り返して外周を合わせ、開口部を封鎖したもの
・任意の形の２枚のシートを合わせて、外周を封鎖したもの
該包装材（１）の開口部は該吸水剤（２）を包み込んだ状態で封鎖されている。封鎖は吸水前あるいは吸水後の該吸水性樹脂（２ａ）がはみ出ることのないよう、密閉性が良い程好ましい。
具体的な封鎖の方法は、縫製による方法、ポリエチレン等の熱可塑性樹脂のフィルムを挟んでヒートシールする方法、ホットメルトなどの接着剤を使用する方法、ニードルパンチによる方法等がある。不織布（１ａ）を用いることから、縫製による方法が好ましい。特に開口部を重ねて折り返しを付けた上での縫製をすることにより、密閉性が向上する。
【００１２】
該包装材（１）に該吸水剤（２）をできるだけ均一に保持するためには、例えば、任意の形の２枚のシートを合わせて、外周を封鎖したものの場合、１枚のシートの上に周辺部を避けて該吸水剤（２）をできるだけ均一に乗せた上、もう１枚のシートで覆い次いで周辺部を上記縫製等の方法で封鎖する方法が例示される。  又、他の好ましい例としては、吸水シート（４）を用いる方法がある。この吸水シート（４）は、該吸水剤（２）を２層以上の紙の間に挟み込み、エンボス加工して該吸水剤（２）を２層以上の紙の間に固定したものであり、この吸水シート（４）が、該包装材（１）中に包み込まれているため、保管から使用時迄、該吸水剤（２）が移動して不均一になる恐れが少ない。
この吸水シート（４）を用いた例が図２である。これらの紙は、該吸水剤（２）が吸水膨潤した時には、破れるか水で崩壊するものが好ましい。
【００１３】
該包装材（１）の透水部は、透水性材質の包装材料１枚以上により構成され、外側は、ポリノジック繊維不織布（１ａ）の層である。透水部は、１層枚でも２層以上の積層でもよく、好ましくは１〜５層、特に１又は２層である。
透水部が積層の場合、外層の該不織布（１ａ）が湿潤感の抑制作用があり、湿潤強度もあるため、内層は原則として特に制限はない。即ち、▲１▼該不織布（１ａ）の単層でも、▲２▼該不織布（１ａ）１枚以上の積層でも、▲３▼該不織布（１ａ）の内層として、吸水性の材質の他の包装材料である綿不織布、パルプシート、ティッシュ・ペーパー等を積層して用いてもよい。但し、▲３▼の場合は内層の吸水湿潤状態が過度となり、外層の該不織布（１ａ）の湿潤感を抑制する作用を阻害することのないような範囲で内層材料を用いるとよい。
【００１４】
又、用いる該ポリノジック不織布（１ａ）単層又は積層の場合の合計目付け量は、特に制限はないが、好ましくは２０〜２００ｇ／ｍ２である。２０ｇ／ｍ２未満では、大量吸水膨潤させた場合、膨潤した吸水性樹脂（吸水ゲル粒子）が一部はみ出る恐れがあり、２００ｇ／ｍ２を超えると、大量吸水膨潤させた場合、表面の湿潤感の抑制効果が低下する。
該包装材（１）の透水部は一部でも全てでもよい。透水部が包装材（１）の一部である例としては、片側が該透水部であり、反対側がプラスチックフィルム、アルミ箔、これらの積層物等を材質とする非透水部のものが挙げられる。
【００１５】
該不織布（１ａ）の材質はポリノジック繊維製である。ポリノジック繊維は、ビスコース法により製造される再生セルロースを主成分とする繊維であって、次のような作用効果が優れたものである。
・親水性繊維である再生セルロースの一種であり、吸水速度が速い。
・湿潤時の強力等の強度が普通レーヨンと比べかなり高い。
又、本発明の用途の場合、ポリノジック繊維製不織布を通して大量の水を吸収しても、滲み出ず、表面の湿潤感が抑制される作用効果も発揮することを本発明者らは見いだした。これらの特性のあるポリノジック繊維を材質とする不織布を、吸水性能の高い吸水性樹脂と組み合わせたことが本発明の手段である。
【００１６】
ポリノジック繊維については、「繊維便覧−原料編−」、繊維学会編、１９７０年１０月３０日丸善（株）発行の４７１〜４８６頁や、「ニューレーヨンの実際知識」、１９９４年９月１２日（株）繊維社発行の７５〜９６頁にポリノジック繊維の性質、規格、製法、メーカー等詳細な説明がある。
ポリノジック繊維の製法については、他には特公昭３７−１２７１７号、特公昭４０−１４２４９号、特公昭４２−１１６８９号、特公昭４３−１０１７０号公報等にも開示されている。
【００１７】
ポリノジック繊維の具体例としては、富士紡績（株）の商品名では、ジュンロン、キトポリー（キトサンを練り込んだ抗菌防臭繊維）等；東洋紡績（株）の商品名では、タフセル、マリード（染色性改良繊維）等がある。
該不織布（１ａ）は、上記ポリノジック繊維の優れた作用効果を生かせる点から、ポリノジック繊維を１００％用い不織布としたものが好ましく、他の繊維を混用するにしても、この作用効果を阻害しない範囲とすることが必要である。
【００１８】
該不織布（１ａ）は、抗菌性の不織布、例えばキトサン等の抗菌剤が付着しているか、又は練り込まれた抗菌性の不織布であると、長時間吸水した状態で使用する用途の場合や、医療分野、衛生材料用の吸水性複合体の場合、カビの発生、細菌汚染等を防止するため好適である。
好適な具体例としては、特公平７−６８６４号で開示されているビスコース中にキトサン微粉状体を混入紡糸されることにより、キトサンが練り込まれ、抗菌性を具備したポリノジック繊維を用いて製作された不織布が挙げられる。
【００１９】
該不織布（１ａ）は、ポリノジック繊維を用いて該不織布（１ａ）とする際の乾式製造プロセスにより、ウオータージェットパンチ、ニードルパンチ等により繊維を交絡させて不織布としたものが挙げられるが、好ましくは、柔軟でドレーブ性が富むウオータージェットパンチである。
【００２０】
該吸水剤（２）は、該吸水性樹脂（２ａ）からなる少なくとも１種の吸水剤であり、該包装材（１）に包み込まれた状態となっている。該吸水剤（２）は、該吸水性樹脂（２ａ）単独でもよいが、該吸水性樹脂（２ａ）と他の吸水剤（２ｂ）との併用でもよい。
該吸水性樹脂（２ａ）は、純水に対する吸水性能が５０ｍｌ／ｇ以上であり、粉末状又は粒状である。
このような吸水性樹脂の例としては、デンプンまたはセルロースとカルボキシル基、スルホン酸基などの親水基を含有する水溶性単量体および／または加水分解により水溶性となる単量体と、架橋剤とを必須成分として重合させ、必要により加水分解を行うことにより得られる吸水性樹脂が挙げられる。この吸水性樹脂の製造法及び具体例は、特開昭５２−２５８８６号、特公昭５３−４６１９９号、特公昭５３−４６２００号及び特公昭５５−２１０４１号公報に記載されている。
【００２１】
該吸水性樹脂（２ａ）の他の例としては、デンプン−アクリロニトリルグラフト重合体の加水分解物、セルロース−アクリロニトリルグラフト重合物の加水分解物、カルボキシメチルセルロースの架橋物、架橋ポリアクリルアミドの部分加水分解物、架橋されたアクリル酸−アクリルアミド共重合体、架橋されたスルホン化ポリスチレン、特開昭５２−１４６８９号及び特開昭５２−２７４５５号公報で開示されているビニルエステル−不飽和カルボン酸共重合体ケン化物、架橋されたポリアクリル酸（塩）、架橋されたアクリル酸−アクリル酸エステル共重合体、架橋されたイソブチレン−無水マレイン酸共重合体及び架橋されたカルボン酸変性ポリビニルアルコール、自己架橋型ポリアクリル酸塩などが挙げられる。
又、以上例示した吸水性樹脂は２種以上併用してもよい。吸水膨潤後に廃棄するような用途の場合は、生分解性の良いデンプンまたはセルロース系の吸水性樹脂が好ましい。
【００２２】
該吸水性樹脂（２ａ）の純水に対する吸水性能は、５０ｍｌ／ｇ以上であり、好ましくは１００〜１，０００ｍｌ／ｇである。又、該吸水性樹脂（２ａ）は、粉末状又は粒状であり、その平均粒径は特に制限はないが、吸水性能や吸水後のゲルが該包装材（１）からはみ出し難いことを考慮すると、好ましくは、２０〜８００ミクロン、特に１００〜５００ミクロンである。
【００２３】
他の吸水剤（２ｂ）としては、例えば、カオリン、ベントナイト、硅砂、シラスバルーン、硅藻土、クレー、ゼオライト、フライアッシュなどの無機質粉末；パルプ、ワラ、草炭、ピートモス、もみ殻、そば殻などの繊維質天然物からの短繊維；セルロース、レーヨン、ポリエステル、ポリアミドなどの親水性繊維からの短繊維；オガクズ、セルロース質の紙粉砕物；並びに、これらの造粒物が挙げられる。
【００２４】
又、包装材（１）中に吸水剤（２）と共に必要に応じて、消臭剤、芳香剤、殺菌剤、抗菌剤、防かび剤、防腐剤、ブロッキング防止剤、界面活性剤などの薬剤を包み込むことができる。
特に、長時間吸水した状態で使用する用途の場合や、医療分野、衛生材料用の吸水性複合体の場合、該不織布（１ａ）を、キトサン等の抗菌剤が付着しているか又は練り込まれた抗菌性の不織布とし、且つ、吸水剤（２）と共に、消臭剤、芳香剤、殺菌剤、抗菌剤、防かび剤、防腐剤等の添加剤を１種以上を用いると、カビの発生、細菌汚染等の防止、防臭、消臭等の観点から好適である。
【００２５】
包装材（１）の大きさ及び形状は特に制限はなく、本発明の吸水性複合体の使用目的に応じて適する大きさ及び形状とすればよい。又、該包装材（１）中に包み込まれている該吸水剤（２）及びその内の該吸水性樹脂（２ａ）の量は特に制限はなく、該吸水性樹脂（２ａ）及び必要により併用する他の吸水剤（２ｂ）の吸水膨潤による体積の増加を考慮して量を決めればよく、多過ぎても無駄になる。
特に該吸水性樹脂（２ａ）は、純水に対する吸水性能が５０ｍｌ／ｇ以上と体積増加が大きいことの考慮を要する。但し、該吸水性樹脂（２ａ）の吸水性能は、尿、海水等の塩類、重金属イオン等を含有する水に対しては純水の場合よりは低下するため、使用目的（吸水する液の種類）に応じて体積増加の程度を考慮し、該吸水性樹脂（２ａ）の量を決めるのがよい。又、必要により併用する他の吸水剤（２ｂ）の量は該吸水性樹脂（２ａ）の大量の水を吸水して膨潤する機能を損なわない範囲内とする必要がある。
【００２６】
本発明の吸水膨潤体は、本発明の吸水性複合体を吸水させて得られるものである。その１例を示す図３で説明すると、水膨潤層（４）は、該吸水性樹脂（２ａ）の純水に対する吸水性能が、５０ｍｌ／ｇ以上と極めて高いため、吸水剤（２）中の吸水性樹脂（２ａ）の割合が多いほど多く吸水させ、よって含水率を高くすることができる。
吸水することにより、水膨潤層（４）を構成する該吸水剤（２）及びその内の吸水性樹脂（２ａ）の量は特に制限はなく、吸水性樹脂（２ａ）及び必要により併用する他の吸水剤（２ｂ）の吸水膨潤による体積の増加や、場合により吸水膨潤後の比重を考慮して量を決めればよく、多過ぎても無駄になることがある。  土嚢等の比重を考慮する用途では、他の吸水剤（２ｂ）は比重が高いものを選ぶことも考えられ、比重を考慮しない用途では、他の吸水剤（２ｂ）の量は吸水性樹脂（２ａ）の大量の水を吸水して膨潤する機能を損なわない範囲内とする必要もある。又、水膨潤層（４）の厚み、体積等膨潤の程度や比重の程度は、保冷材、保冷枕、土嚢等の使用目的に応じて考慮すればよく、特に制限はない。
【００２７】
【実施例】
以下本発明の吸水性複合体を作成し、吸水性材料として使用した例、並びに、本発明の吸水膨潤体を作成し、保冷用枕として使用した例を示す。
実施例１（吸水性複合体［１］の作成）
商品名ジュンロン［富士紡績（株）製］１．５デニール，５１ｍｍのポリノジック繊維１００％を用いてウオータージェットパンチを施し、目付４０ｇ／ｍ２の不織布▲１▼を製造し、縦１０ｃｍ×横１０ｃｍの大きさに裁断した２枚のポリノジック繊維不織布を用意した。１枚のポリノジック繊維不織布の周辺部は避けて、「サンフレッシュ  ＳＴ−５００Ｓ」［三洋化成工業（株）製品、グラフトデンプン系吸水性樹脂、平均粒径：４００ミクロン、純水に対する吸水性能４００ｍｌ／ｇ］４．５ｇを平面的にほぼ均一に乗せ、その上にもう１枚のポリノジック繊維不織布を重ねた。次いで四方の周辺部を重ねて折り返した上、縫製することにより封鎖して、全重量５．３ｇであり、図１の形状の本発明の吸水性複合体［１］を作成した。
【００２８】
実施例２（吸水性複合体［２］の作成）
不織布▲１▼に代え、商品名ジュンロン［富士紡績（株）製］１．５デニール，５１ｍｍのポリノジック繊維１００％を用いてウオータージェットパンチを施し、目付８０ｇ／ｍ２の不織布▲２▼を用いる以外は実施例１と同様にして、全重量６．１ｇの、本発明の吸水性複合体［２］を作成した。
【００２９】
実施例３（吸水性複合体［３］の作成）
実施例２と同様にして得たポリノジック繊維製目付８０ｇ／ｍ２の不織布▲２▼を２枚重ねて包装材料とし、実施例１と同様にして、全重量７．７ｇの本発明の吸水性複合体［３］を作成した。
【００３０】
比較例（吸水性複合体［４］の作成）
綿４０番手単糸を用いて、経緯密度が１１０本×７０本／ｉｎｃｈ，目付１００ｇ／ｍ２の綿ブロード織物を織成し、常法の精錬、漂白処理をした。この綿ブロード織物を実施例１のポリノジック繊維不織布▲１▼の代わりに用いて、実施例１と同様にして全重量６．５ｇの吸水性複合体［４］を作成した。
【００３１】
実施例４（吸水性複合体［１］、［２］、［３］、［４］の使用例）
実施例１〜３及び比較例で作成した吸水性複合体［１］、［２］、［３］及び［４］を用い、水道水をこれら吸水性複合体の表面に注いで吸水させた。吸水量の増加に伴う吸水性複合体の状態の変化を観察した結果は表１のとおりである。
【００３２】
【表１】
0003552813.tif 000002
【００３３】
表１より明らかな如く、ポリノジック繊維製不織布を用いた吸水性複合体は吸水後の状態に優れているが、綿ブロード織物を用いたものは吸水剤が吸水した水分が織物を通じて表面に水が滲み出て好ましくない。
【００３４】
実施例５（本発明の吸水膨潤体＜１＞の作成）
商品名ジュンロン［富士紡績（株）製］１．５デニール，５１ｍｍのポリノジック繊維１００％を用いてウオータージェットパンチを施し、目付１００ｇ／ｍ２の不織布▲３▼を製造し、縦２０ｃｍ×横４０ｃｍの大きさに裁断した２枚のポリノジ繊維製不織布を用意した。
「サンフレッシュ  ＳＴ−５００Ｄ」［三洋化成工業（株）製品、架橋ポリアクリル酸（塩）系吸水性樹脂、平均粒径：４００ミクロン、純水に対する吸水性能４００ｍｌ／ｇ］５０ｇと、そば殻５０ｇを混合し、この混合物を１枚のポリノジック繊維製不織布の上に、その周辺部は避けて平面的に乗せ、その上にもう１枚のポリノジック繊維製不織布を重ねた。
次いで四方の周辺部を重ねて折り返した上、縫製することにより封鎖して、全重量１１６ｇであり、図１の形状の吸水性複合体を作成した。この吸水性複合体に水道水２０００ｃｃを吸水させることにより、厚みが約１０ｃｍで、重量が約２１００ｇの図３の形状の本発明の吸水膨潤体＜１＞を作成した。
【００３５】
実施例６（吸水膨潤体＜１＞の使用例）
本発明の吸水膨潤体＜１＞を冷蔵庫で３時間冷却し、頭に当てがって、保冷用枕として使用した。枕の表面は湿潤が抑制されているため、髪が濡れることもなく、硬さも適度で、ひんやりとした使用感であった。
【００３６】
【発明の効果】
本発明の吸収性複合体は、従来の問題点を改善し、▲１▼速やかに大量の水を吸収することができ、大量の水を吸収しても、▲２▼湿潤感の抑制効果及び▲３▼保護層の湿潤強度があり、▲４▼大量吸収した水が滲み出ることがない。本発明の吸収性複合体は上記のような利点を有するため、大量の水を吸い取ったり、湿潤面を拭き取るような用途、衛生材料等として有用である。
【００３７】
本発明の吸水膨潤体は、本発明の吸水性複合体を用いて吸水させるだけで簡便に作成されたものであり、大量吸水して膨潤しているにも拘らず表面の湿潤感が抑えられており、この状態は長時間維持でき、表面強度もある利点を有するためこれら利点も生かした用途に幅広く使用できる。例えば、本発明の吸水膨潤体は、冷凍庫、冷蔵庫等で冷却するだけで保冷用の用途にも適用できる。又、吸水膨潤した分、体積、重量が増加しているため、土嚢等の止水用に適用できる。
【図面の簡単な説明】
【図１】本発明の吸水性複合体の１実施例を示す横断面の模式図である。
【図２】本発明の吸水性複合体の１実施例を示す横断面の模式図である。
【図３】本発明の吸水膨潤体の１実施例を示す横断面の模式図である。
【符号の説明】
１  透水部を有する包装部料
２  吸水性樹脂を含有する吸水剤
３  縫製により封鎖された開口部
４  吸水性樹脂を紙２層の間に挟み込みエンボス加工した吸水シート
５  吸水性樹脂を含有する吸水剤が水膨潤して形成された水膨潤層
【図１】
0003552813.tif 000003
【図２】
0003552813.tif 000004
【図３】
0003552813.tif 000005